(57)【要約】  本発明による人工皮膚培養容器は、寒天を利用しつつ、前記寒天の一部を疎水性に改質させることにより、人工皮膚の作製過程において人工皮膚の真皮層に存在するコラーゲンと線維芽細胞の相互作用による真皮層の収縮および培養容器からの脱落問題を解決することができる。これにより、前記培養容器を利用すると、人工皮膚を安定的に培養することができ、人体の皮膚と類似した人工皮膚を製造することができる。また、本発明による人工皮膚培養容器は、寒天を含むので、培養容器の下部だけでなく、側面部を介しても培養液を供給することができることから、人工皮膚を効果的に培養することができる。
2018512848.tif 000002
【特許請求の範囲】
【請求項１】
ゲル形態の寒天（ａｇａｒ）を含み、
前記寒天は、一部が疎水性に改質されたものである、人工皮膚培養容器。
【請求項２】
前記寒天のうち疎水性に改質された寒天（Ｈｙｄｒｏｐｈｏｂｉｃａｌｌｙ‐ｍｏｄｉｆｉｅｄ  ａｇａｒ）は、寒天に含まれるアガロース（ａｇａｒｏｓｅ）の一つ以上の水素が疎水性分子で置換されたものである、請求項１に記載の人工皮膚培養容器。
【請求項３】
前記疎水性分子は、
炭素数１２〜１８のアルキル（ａｌｋｙｌ）、アルケニル（ａｌｋｅｎｙｌ）およびアシル（ａｃｙｌ）鎖のうち一つ以上；
ポリプロピレングリコール（Ｐｏｌｙｐｒｏｐｙｌｅｎｅ  ｇｌｙｃｏｌ）；および
ポリカプロラクトン（ｐｏｌｙｃａｐｒｏｌａｃｔｏｎｅ）からなる群より選択されたものである、請求項２に記載の人工皮膚培養容器。
【請求項４】
前記寒天がゲル化される前の寒天粉末１００個を１ユニット（ｕｎｉｔ）とし、１ユニットあたりの寒天粉末に置換された疎水性分子数を置換度（Ｄｅｇｒｅｅ  ｏｆ  ｓｕｂｓｔｉｔｕｔｉｏｎ，％）とするとき、前記人工皮膚培養容器の寒天に対する疎水性分子置換度は、５．０％〜２０％である、請求項１に記載の人工皮膚培養容器。
【請求項５】
前記人工皮膚培養容器の総寒天質量に対する、疎水性に改質された寒天の割合は、５〜５０質量％である、請求項１に記載の人工皮膚培養容器。
【請求項６】
前記寒天は、微細気孔を含むものである、請求項１に記載の人工皮膚培養容器。
【請求項７】
前記微細気孔の平均粒径は、０．１〜１０μｍである、請求項６に記載の人工皮膚培養容器。
【請求項８】
前記人工皮膚培養容器の気孔率は、人工皮膚培養容器の総寒天体積に対して５〜５０体積％である、請求項６に記載の人工皮膚培養容器。
【請求項９】
請求項１〜８のいずれか一項に記載の人工皮膚培養容器で人工皮膚を製造する方法であって、
前記人工皮膚培養容器の内部に無細胞コラーゲン（Ａｃｅｌｌｕｌａｒ  Ｃｏｌｌａｇｅｎ）溶液を導入するステップ；
前記無細胞コラーゲン溶液を培養して、前記導入された無細胞コラーゲン溶液を、前記人工皮膚培養容器の寒天内部へ進入（ｉｎｖａｓｉｏｎ）させるステップ；
前記人工皮膚培養容器の内部に、線維芽細胞（Ｈｕｍａｎ  ｄｅｒｍａｌ  ｆｉｂｒｏｂｌａｓｔ）溶液を導入し、前記コラーゲン溶液をゲル化させるステップ；および
前記線維芽細胞溶液を培養しつつ、前記人工皮膚培養容器の外部から培養液を供給するステップ；
を含む人工皮膚の製造方法。
【請求項１０】
前記導入された無細胞コラーゲン溶液を、前記人工皮膚培養容器の寒天内部へ進入（ｉｎｖａｓｉｏｎ）させるステップは、前記コラーゲン溶液のコラーゲン線維が人工皮膚培養容器に含まれている微細気孔に進入して、人工皮膚培養容器の疎水性に改質された寒天と結合して固定されるステップを含む、請求項９に記載の人工皮膚の製造方法。
【請求項１１】
前記人工皮膚培養容器の外部から培養液を供給するステップは、前記人工皮膚培養容器をチャンバ内部に位置させてからチャンバ内に培養液を供給して、前記培養液を前記人工皮膚培養容器の側面部および下部から供給するステップを含む、請求項９に記載の人工皮膚の製造方法。
【発明の詳細な説明】
【技術分野】
【０００１】
本発明は、人工皮膚を培養するための培養容器、およびこれを利用して人工皮膚を製造する方法に関する。
【背景技術】
【０００２】
皮膚は、身体の外部を覆っている器官で、外側から表皮、真皮および皮下脂肪層の３つの層で構成されている。表皮は、重層扁平上皮の角質形成細胞が大部分を占めている。コラーゲン線維や弾力線維といった基質タンパク質からなる真皮は、表皮の下に位置し、真皮には血管、神経、汗腺等がある。皮下脂肪層は、脂肪細胞で構成されている。皮膚は、前記のような多様な細胞や構成物質が相互作用してその形態を維持し、体温調節や外部環境に対するバリアとしての機能等、多様な機能を示す。
【０００３】
人工皮膚（ａｒｔｉｆｉｃａｉｌ  ｓｋｉｎ）は、皮膚細胞と皮膚構成物質であるコラーゲン、エラスチン等を利用して３次元的に前記のような皮膚を再構成したものであり、生きている線維芽細胞と角質形成細胞で構成されることから、実際の皮膚と類似した構造的、機能的特性を示すため、皮膚等価体（ｓｋｉｎ  ｅｑｕｉｖａｌｅｎｔまたはｒｅｃｏｎｓｔｒｕｃｔｅｄ  ｓｋｉｎ）とも呼ばれる。人工皮膚は、主に弾力、強度、物質透過等において皮膚と類似した物性を示す高分子複合体であり、皮膚のような生命現象を示さないという点で相違点がある。人工皮膚は、火傷、外傷等の損傷を負った皮膚の代替（永久生着型）または再生（一時被覆型）のために利用されるだけでなく、皮膚生理研究、皮膚刺激評価、皮膚効能評価等、多様な領域で利用されている。
【０００４】
しかし、既存の人工皮膚は、製造過程において、コラーゲンと真皮線維芽細胞を混ぜた後に固めて真皮層を作り、これを培養することになるが、この組織培養中に、コラーゲンと線維芽細胞の相互作用によって不可避的に真皮が次第に収縮する現象が現れるという問題があった。結局、人工皮膚の製造過程において人工皮膚の真皮層が培養容器から脱落することになり、さらに真皮の収縮が深刻な場合には、人工皮膚組織の構造に全体的な変形が起こり、組織の生理学的な異常を招いて、廃棄しなければならないという問題があった。
【先行技術文献】
【特許文献】
【０００５】
【特許文献１】特開平８‐２４３１５６号公報
【発明の概要】
【発明が解決しようとする課題】
【０００６】
本発明は、前記のような問題点を解決するために、人工皮膚の製造時に現れる真皮の収縮現象を防止することができる新規な人工皮膚の培養容器を提供し、これを利用して製造された、構造的、機能的に実際の皮膚と高い人体相関性を有する人工皮膚を提供するものである。
【課題を解決するための手段】
【０００７】
本発明による具現例は、ゲル形態の寒天（ａｇａｒ）を含み、前記寒天は、一部が疎水性に改質されたものである、人工皮膚培養容器を提供する。
【０００８】
また、本発明による具現例は、前記人工皮膚培養容器で人工皮膚を製造する方法であって、前記人工皮膚培養容器の内部に無細胞コラーゲン（Ａｃｅｌｌｕｌａｒ  Ｃｏｌｌａｇｅｎ）溶液を導入するステップ；前記無細胞コラーゲン溶液を培養して前記導入された無細胞コラーゲン溶液を、前記人工皮膚培養容器の寒天内部へ進入（ｉｎｖａｓｉｏｎ）させるステップ；前記人工皮膚培養容器の内部に線維芽細胞（Ｈｕｍａｎ  ｄｅｒｍａｌ  ｆｉｂｒｏｂｌａｓｔ）溶液を導入し、前記コラーゲン溶液をゲル化させるステップ；および、前記線維芽細胞溶液を培養しながら、前記人工皮膚培養容器の外部から培養液を供給するステップを含む人工皮膚の製造方法を提供する。
【発明の効果】
【０００９】
本発明による人工皮膚培養容器は、一部が疎水性に改質され、３次元微細気孔が形成された寒天を含むことにより、人工皮膚の作製過程において、人工皮膚の真皮層に存在するコラーゲンと線維芽細胞の相互作用により発生する真皮層の収縮および培養容器からの脱落問題を解決することができる。これにより、既存の細胞培養容器を代替して前記培養容器を利用すると、人工皮膚を安定的に培養することができ、人体の皮膚と類似した人工皮膚を製造することができる。
【００１０】
また、本発明による人工皮膚培養容器は、寒天を含むので、培養容器の底面だけでなく側面部を介しても培養液を供給することができ、３次元的に培養液の供給が可能であるため、人工皮膚を効果的に培養することができる。
【図面の簡単な説明】
【００１１】
【図１】アガロースのゲル構造を示した図である。
【図２】人工皮膚培養容器の模式図およびその内部構造に形成された３次元微細気孔の様子を撮影したＳＥＭ（ｓｃａｎｎｉｎｇ  ｅｌｅｃｔｒｏｎ  ｍｉｃｒｏｓｃｏｐｅ）写真を示した図である。
【図３】本発明の一具現例による人工皮膚培養容器を使用して人工皮膚を製造する方法を順次的に示した図である。
【図４】一般的な人工皮膚培養容器である比較例２、純粋寒天で製造された比較例１、本発明による実施例１の疎水性寒天培養容器で人工皮膚細胞を７日間培養した様子を撮影して示した図である。
【図５】人工皮膚を比較例１の一般的な寒天培養容器で培養した場合に、人工皮膚が容器から脱落した様子（左側の２枚の写真）と、人工皮膚を実施例１の疎水性に改質された寒天培養容器で培養した場合の、人工皮膚が容器から脱落することなく密接に結合された様子（右側の２枚の写真）を示した図である。
【図６】人工皮膚を、実施例１の疎水性に改質された寒天培養容器で培養した場合に、真皮層のコラーゲンファイバーが培養容器の内側に配向されて進入した様子を、凍結乾燥後にＳＥＭ（ｓｃａｎｎｉｎｇ  ｅｌｅｃｔｒｏｎ  ｍｉｃｒｏｓｃｏｐｅ）で撮影した図である。
【発明を実施するための形態】
【００１２】
本明細書において、「人工皮膚（ａｒｔｉｆｉｃａｉｌ  ｓｋｉｎ）」とは、皮膚細胞と皮膚構成物質であるコラーゲン等を利用して３次元的に皮膚を再構成したものを意味し、実際の皮膚と類似した構造的、機能的特性を示す高分子複合体であれば、あらゆるものを含む最広義の意味である。
【００１３】
以下、本発明について詳細に説明する。
【００１４】
本発明による具現例は、ゲル形態の寒天（ａｇａｒ）を含み、前記寒天は、一部が疎水性に改質されたものである人工皮膚培養容器を提供してよい。
【００１５】
前記寒天（ａｇａｒ）は、テングサ等の紅藻海藻から分離したガラクトースが主成分である硫酸基を含む細胞間粘性多糖の多糖体の一種であり、寒天藻としては、テングサ属（Ｇｅｌｉｄｉｕｍ）の他、ムカデノリ属（Ｇｒａｔｅｌｏｕｐｉａ）、オゴノリ属（Ｇｒａｃｉｌａｒｉａ）、イバラノリ属（Ｈｙｐｎｅａ）、スギノリ属（Ｇｉｇａｒｔｉｎａ）等に属する紅藻類と、数種の属に属する紅藻が知られている。寒天の主構成成分は、アガロース（約７０％）とアガロペクチン（約３０％）で、白色かつ透明で、光沢があり、冷水には溶けないが、温水には溶けてゾル（ｓｏｌ）状態となる。具体的に、寒天粉末を水溶液に混合して約１００〜１４０℃で恒温加圧した後、これを常温で冷ましてやると（ｃｏｏｌｉｎｇ  ｏｒ  ａｇｅｉｎｇ）、寒天粉末内の分子の物理的結合により、ゾル状態からゲル（ｇｅｌ）状態へとゲル化される。このゲルは、約８５℃以下では溶けず、特殊な細菌以外には作用せず、塩類には溶けない。酸には弱いが、アルカリには強い。下記化学式１は、寒天内アガロースの構造を示したものであり、図１は、アガロースのゲル構造を示した図である。図１は、Ｌａａｓ  Ｔ．，  Ａｃｔａ  Ｕｎｉｖｅｒｓｉｔｙ  １９７５に記載されたアガロースのゲル構造であり、前記文献は、その全体が本明細書に参考として統合される。
【００１６】
【化１】
2018512848.tif 000003
【００１７】
本発明の具現例は、前記人工皮膚培養容器を構成する寒天の一部アガロース（ａｇａｒｏｓｅ）の一つ以上の水素が疎水性分子で置換されて疎水性に改質された寒天（Ｈｙｄｒｏｐｈｏｂｉｃａｌｌｙ‐ｍｏｄｉｆｉｅｄ  ａｇａｒ）を含んでよい。前記疎水性分子は、炭素数１２〜１８のアルキル（ａｌｋｙｌ）、アルケニル（ａｌｋｅｎｙｌ）およびアシル（ａｃｙｌ）鎖のうち一つ以上；ポリプロピレングリコール（Ｐｏｌｙｐｒｏｐｙｌｅｎｅ  ｇｌｙｃｏｌ，ＰＰＧ）；および、ポリカプロラクトン（ｐｏｌｙｃａｐｒｏｌａｃｔｏｎｅ，ＰＣＬ）からなる群より選択されたものを例として挙げることができるが、寒天を疎水性に改質することができるものであれば、これに限定されない。
【００１８】
一具現例として、前記寒天がゲル化される前の寒天粉末１００個を１ユニット（ｕｎｉｔ）とし、１ユニットあたりの寒天粉末に置換された疎水性分子数を置換度（Ｄｅｇｒｅｅ  ｏｆ  ｓｕｂｓｔｉｔｕｔｉｏｎ（ＤＳ），％）とするとき、前記人工皮膚培養容器を構成する寒天に対する疎水性分子置換度は、１．０％〜４０％、より具体的には５．０％〜２０％であってよい。前記疎水性分子置換度が５．０％未満であると、疎水性が弱くコラーゲンゲルとの結合力が微々たるものであり、２０％超過であっても、寒天とコラーゲンゲルの親和性が低下するという問題がある。
【００１９】
他の一具現例としては、前記人工皮膚培養容器の総寒天質量に対する、疎水性に改質された寒天の割合は、５．０〜５０質量％、より具体的には、５．０〜２０質量％であってよい。前記のような質量比に基づいて人工皮膚培養容器の疎水性が決定され、目的とする疎水性の程度に応じて、前記質量比に限定されることなく、疎水性に改質された寒天の割合を調節することが可能である。また、前記疎水性に改質された寒天の割合は、培養する人工皮膚の線維芽細胞の数に応じて選択してよい。たとえば、疎水性に改質された寒天の割合が高い培養容器を使用すれば、コラーゲンとの結合力が高いので、多数の線維芽細胞を収縮現象なしに培養して人工皮膚を製造することができる。
【００２０】
一具現例として、前記人工皮膚培養容器の側面部および下部の寒天ゲルの厚さは０．５〜５０ｍｍ、人工皮膚を培養する内部底部の径（ｄｉａｍｅｔｅｒ）は０．３〜２０．０ｍｍを例として挙げることができるが、これに限定されない（図２の培養容器の模式図を参照）。
【００２１】
本発明の実施形態によれば、前記寒天は、微細気孔を含んでよく、前記微細気孔の平均粒径は、０．１〜１０μｍを例として挙げることができる。また、前記人工皮膚培養容器の気孔率は、人工皮膚培養容器の総寒天体積に対して５〜５０体積％であってよいが、これに限定されず、前記気孔率および微細気孔の平均粒径は、本発明に含まれる寒天の濃度に応じて調節が可能である。
【００２２】
前記微細気孔は、前記寒天の一部が疎水性に改質されつつ形成されたものを含むが、前記粒径は、寒天の疎水性に影響を受けない。前記培養容器内で人工皮膚を培養する際、前記微細気孔を介して人工皮膚のコラーゲン線維が培養容器内部へ進入することになり、コラーゲン線維が疎水性分子との３次元結合を通じて培養容器に固定されて結合力が増進することにより、人工皮膚の製造過程において真皮層の線維芽細胞とコラーゲン線維の相互作用により真皮層が収縮し、培養の途中に真皮層が容器から脱落する問題を防止することができる。また、前記培養容器を利用して人工皮膚を製造する際、前記微細気孔を介して培養液を自由に供給することができる。これにより、正常的な組織と生理学的機能を有する人工皮膚を効果的に製造することができる（図２の右側の写真参照）。図２は、前記のような本発明の具現例による人工皮膚培養容器の模式図と、その内部構造に３次元微細気孔が導入されたＳＥＭ（ｓｃａｎｎｉｎｇ  ｅｌｅｃｔｒｏｎ  ｍｉｃｒｏｓｃｏｐｅ）写真を示した図であり、本発明の人工皮膚培養容器の製造方法は、当業界において通常的に使用される寒天ゲルの製造方法を適用して製造されてよいが、これらに限定されない。
【００２３】
一方、本発明の具現例は、前記人工皮膚培養容器で人工皮膚を製造する方法でであって、
前記人工皮膚培養容器の内部に無細胞コラーゲン（Ａｃｅｌｌｕｌａｒ  Ｃｏｌｌａｇｅｎ）溶液を導入するステップ；
前記無細胞コラーゲン溶液を培養して、前記導入された無細胞コラーゲン溶液を、前記人工皮膚培養容器の寒天内部へ進入（ｉｎｖａｓｉｏｎ）させるステップ；
前記人工皮膚培養容器の内部に、皮膚線維芽細胞（Ｈｕｍａｎ  ｄｅｒｍａｌ  ｆｉｂｒｏｂｌａｓｔ）溶液を導入し、前記コラーゲン溶液をゲル化させるステップ；および
前記皮膚線維芽細胞溶液を培養しつつ、前記人工皮膚培養容器の外部から培養液を供給するステップ；
を含む人工皮膚の製造方法を提供してよい。
【００２４】
添付された図３は、本発明の具現例による人工皮膚培養容器を使用して人工皮膚を製造する方法の例を図示したものである。図３を参照しつつ説明すると、前記導入されるコラーゲンの濃度は、３ｍｇ／ｍｌ〜６ｍｇ／ｍｌを例として挙げることができるが、これに限定されず、調整が可能である。また、前記導入されたコラーゲン溶液を培養するステップは、１〜１０℃、または３〜５℃で一晩インキュベーション（ｏｖｅｒｎｉｇｈｔ  ｉｎｃｕｂａｔｉｏｎ）することを含んでよい。一具現例として、前記導入された無細胞コラーゲン溶液を、前記人工皮膚培養容器の寒天内部へ進入（ｉｎｖａｓｉｏｎ）させるステップは、前記コラーゲン溶液のコラーゲン線維が人工皮膚培養容器に含まれている微細気孔に進入して、人工皮膚培養容器の疎水性に改質された寒天と結合して固定されるステップを含んでよい。図３の３番目のステップのボックスの下の写真を参照すると、コラーゲン溶液のコラーゲン線維が寒天からなる容器方向に配向して内部へ進入したことを確認することができる。
【００２５】
また、前記人工皮膚培養容器の外部から培養液を供給するステップは、前記人工皮膚培養容器をチャンバ内部に位置させてからチャンバ内に培養液を供給し、前記培養液を前記人工皮膚培養容器の側面部および下部から供給することにより、既存の容器の下部からのみ供給されていたこととは異なり、３次元的に供給するステップを含んでよい。その後、前記人工皮膚を培養容器内で約７日間培養するステップをさらに含んでよい。このとき、培養される人工皮膚の線維芽細胞数は、１．０×１０３〜１．０×１０５（ｃｅｌｌｓ／ａ  ｃｕｌｔｕｒｅ  ｉｎｓｅｒｔ）であってよいが、これに限定されない。
【００２６】
以下、本発明を、下記の実施例を通じて説明する。実施例は、本発明をより詳細に説明するためのものであって、本発明の範囲が下記の実施例の範囲に制限されるものではない。また、以下に記述されている比較例は、実施例と対比するためのものとして記載されたものであるに過ぎず、従来の技術として記載したものではない。また、この技術分野の通常の知識を有する者であれば、誰でもこの発明の技術思想の範疇を逸脱することなく、添付した特許請求の範囲内において多様な変形および模倣が可能である。
【００２７】
［実施例１］
本発明の一実施例として、疎水性に改質されていない寒天（Ａｇａｒ，ｅｘｔｒａ  ｐｕｒｅ  ｒｅａｇｅｎｔｓ，Ｙａｋｕｒｉ  ｐｕｒｅ  ｃｈｅｍｉｃａｌｓ  Ｃｏ．，  Ｌｔｄ，Ｊａｐａｎ）とオクタデシル（ｏｃｔａｄｅｃｙｌ，Ｓｉｇｍａ  Ａｌｄｒｉｃｈ）疎水性分子で改質された寒天を１０：２の質量比で含み、寒天を人工皮膚培養容器に対して３（ｗ／ｖ）％で含む寒天ゲルからなる人工皮膚培養容器を準備した。前記寒天培養容器の厚さは２ｍｍ、内部底部の径（ｄｉａｍｅｔｅｒ）は１２ｍｍであり、内部微細気孔の大きさは約０．５μｍであった。
【００２８】
［比較例１］
本発明の比較例として、寒天（Ａｇａｒ，ｅｘｔｒａ  ｐｕｒｅ  ｒｅａｇｅｎｔｓ，Ｙａｋｕｒｉ  ｐｕｒｅ  ｃｈｅｍｉｃａｌｓ  Ｃｏ．，  Ｌｔｄ，Ｊａｐａｎ）を、人工皮膚培養容器に対して３（ｗ／ｖ）％で含む寒天ゲルからなる、純粋寒天で構成された人工皮膚培養容器を準備した。前記寒天培養容器の厚さは２ｍｍ、内部底部の径（ｄｉａｍｅｔｅｒ）は１２ｍｍであり、内部微細気孔の大きさは約０．５μｍであった。
【００２９】
［比較例２］
本発明のまた別の比較例としては、既存に一般的に使用されている人工皮膚培養容器である、径１２ｍｍ、底面細孔サイズ０．４μｍを有するトランズウェル（Ｔｒａｎｓｗｅｌｌ，Ｃｏｒｎｉｎｇ，ＮＹ，１４８３１，ＵＳＡ）を準備した。
【００３０】
［試験例１］人工皮膚の培養１
前記製造した実施例１、比較例１および２の人工皮膚培養容器を使用して、人工皮膚を下記の方法に従ってそれぞれ培養した。
【００３１】
このとき製造される人工皮膚モデルは、真皮層と表皮層で構成された、生きている再構成皮膚（Ａｍｏｒｅｐａｃｉｆｉｃ  Ｒｅｃｏｎｓｔｒｕｃｔｅｄ  Ｓｋｉｎ）であるアモーレスキン（ＡｍｏＲｅＳｋｉｎ(商標)、(株)アモーレパシフィックグループ）であって、前記人工皮膚モデルは、コラーゲンと皮膚線維芽細胞を利用して真皮層を形成し、その上で角質形成細胞を増殖、分化させることにより、実際の皮膚と構造／機能的に類似した特徴を持っている。
【００３２】
まず、前記製造された実施例１および比較例１の培養容器を、それぞれ常温乾燥を通じて水分含量を８０％以下にまで下げた。６ｍｇ／ｍｌのコラーゲン溶液を、乾燥させた寒天培養容器に０．５ｍｌ導入し、４℃で一晩の間インキュベーション（ｏｖｅｒｎｉｇｈｔ  ｉｎｃｕｂａｔｉｏｎ）した。インキュベーションを通じてコラーゲン溶液を寒天培養容器の内部へ進入させた後、１．０×１０４個の皮膚線維芽細胞をコラーゲン溶液に混合して、６０μｌのコラーゲン溶液（ｒｅｃｏｎｓｔｉｔｕｔｉｏｎ  ｓｏｌｕｔｉｏｎ，０．２２ｇ  ＮａＨＣＯ３，０．４７７ｇ  ＨＥＰＥＳ，０．４ｍｌ  １Ｎ  ＮａＯＨ  ｉｎ  １０ｍｌ  Ｈ２Ｏ）でコラーゲンをゲル化させた。人工皮膚培養容器をチャンバ内部に位置させた後、チャンバ内に培養液（ＤＭＥＭ）を供給して、３次元的に培養液を供給する中で７日間培養して、人工皮膚の真皮層を形成した。
【００３３】
また、前記比較例２には、６ｍｇ／ｍｌのコラーゲン溶液を０．５ｍｌ導入し、１．０×１０４個の皮膚線維芽細胞を混合したコラーゲン溶液（ｒｅｃｏｎｓｔｉｔｕｔｉｏｎ  ｓｏｌｕｔｉｏｎ，０．２２ｇ  ＮａＨＣＯ３、０．４７７ｇ  ＨＥＰＥＳ，０．４ｍｌ  １Ｎ  ＮａＯＨ  ｉｎ  １０ｍｌ  Ｈ２Ｏ）でコラーゲンをゲル化させた。トランズウェルをチャンバ内に位置させた後、チャンバ内に培養液（ＤＭＥＭ）を供給して、培養液をトランズウェルの下部を通じて供給する中で７日間培養して、人工皮膚の真皮層を形成した。
【００３４】
前記のように形成された真皮層の上に、１．５×１０５個の角質形成細胞（ｈｕｍａｎ  ｎｅｏｎａｔａｌ  ｋｅｒａｔｉｎｏｃｙｔｅ，ＨＥＫｎ，Ｃａｓｃａｄｅ  Ｂｉｏｌｏｇｉｃｓ）を植え付け、培養挿入体の内部と外部にいずれも角質形成細胞培養培地（ＥｐｉＬｉｆｅ，Ｃａｓｃａｄｅ  Ｂｉｏｌｏｇｉｃｓ）を入れ、一晩の間培養した後、細胞の付着状態を確認した。その後、二日に一回ずつ培地を交換しながら約一週間培養して、表皮細胞の増殖を誘導した。表皮細胞が十分に増殖して真皮層の上部をすべて覆うと、培地に１．２ｍＭの濃度のＣａ２＋を添加して二日間角質形成細胞の分化を誘導した。その後、培地をすべて取り除き、培養挿入体の外部にのみ培地を入れ与えて、角質形成細胞を空気中に露出させた。毎日培地を替えてやりつつ一週間空気露出培養を行い、表皮層を生成させて、人工皮膚を完成した。
【００３５】
前記のように７日間人工皮膚の真皮層を培養する間、真皮層の収縮程度を観察し、最終的に完成された人工皮膚の様子を撮影して、図４に示した。
【００３６】
その結果、図４に示されるように、一般的な人工皮膚培養容器である比較例２の場合、真皮層の激しい収縮により人工皮膚の組織形態を維持することができず、純粋寒天で製造された比較例１の培養容器もまた、コラーゲンと線維芽細胞の相互作用により、人工皮膚が培養容器から脱落したことが分かる。一方、本発明による実施例１の疎水性寒天培養容器は、コラーゲン線維が培養容器と高い結合力を有することにより、真皮層の収縮および培養容器からの脱落が防止されたことを確認することができる。
【００３７】
［試験例２］人工皮膚の培養２
前記製造した実施例１および比較例１の人工皮膚培養容器を使用して、人工皮膚を下記の方法に従ってそれぞれ培養した。
【００３８】
このとき製造される人工皮膚モデルは、真皮層と表皮層で構成された、生きている再構成皮膚（Ａｍｏｒｅｐａｃｉｆｉｃ  Ｒｅｃｏｎｓｔｒｕｃｔｅｄ  Ｓｋｉｎ）であるアモーレスキン（ＡｍｏＲｅＳｋｉｎ(商標)、(株)アモーレパシフィックグループ）であって、前記人工皮膚モデルは、コラーゲンと皮膚線維芽細胞を利用して真皮層を形成し、その上で角質形成細胞を増殖、分化させることにより、実際の皮膚と構造的、機能的に類似した特徴を持っている。
【００３９】
まず、前記製造された実施例１および比較例１の培養容器を、それぞれ常温乾燥を通じて水分含量を８０％以下にまで下げた。６ｍｇ／ｍｌのコラーゲン溶液を、乾燥させた寒天培養容器に０．５ｍｌ導入し、４℃で一晩の間インキュベーション（ｏｖｅｒｎｉｇｈｔ  ｉｎｃｕｂａｔｉｏｎ）した。インキュベーションを通じてコラーゲン溶液を寒天培養容器の内部へ進入させた後、１．０×１０４個の皮膚線維芽細胞をコラーゲン溶液に混合して、６０μｌのコラーゲン溶液（ｒｅｃｏｎｓｔｉｔｕｔｉｏｎ  ｓｏｌｕｔｉｏｎ，０．２２ｇ  ＮａＨＣＯ３，０．４７７ｇ  ＨＥＰＥＳ，０．４ｍｌ  １Ｎ  ＮａＯＨ  ｉｎ  １０ｍｌ  Ｈ２Ｏ）でコラーゲンをゲル化させた。人工皮膚培養容器をチャンバ内部に位置させた後、チャンバ内に培養液（ＤＭＥＭ）を供給して、３次元的に培養液を供給する中で人工皮膚を７日間培養して、人工皮膚の真皮層を形成した。
【００４０】
前記のように形成された真皮層の上に、１．５×１０５個の角質形成細胞（ｈｕｍａｎ  ｎｅｏｎａｔａｌ  ｋｅｒａｔｉｎｏｃｙｔｅ，ＨＥＫｎ，Ｃａｓｃａｄｅ  Ｂｉｏｌｏｇｉｃｓ）を植え付け、培養挿入体の内部と外部にいずれも角質形成細胞培養培地（ＥｐｉＬｉｆｅ，Ｃａｓｃａｄｅ  Ｂｉｏｌｏｇｉｃｓ）を入れ、一晩の間培養した後、細胞の付着状態を確認した。その後、二日に一回ずつ培地を交換しながら約一週間培養して、表皮細胞の増殖を誘導した。表皮細胞が十分に増殖して真皮層の上部をすべて覆うと、培地に１．２ｍＭの濃度のＣａ２＋を添加して二日間角質形成細胞の分化を誘導した。その後、培地をすべて取り除き、培養挿入体の外部にのみ培地を入れ与えて、角質形成細胞を空気中に露出させた。毎日培地を替えてやりつつ一週間空気露出培養を行い、表皮層を生成させて、人工皮膚を完成した。
【００４１】
その次に、最終培養された人工皮膚の寒天培養容器と真皮層の脱落および結合の様子を撮影して、図５および図６に示した。
【００４２】
図５の左側の２枚の写真は、人工皮膚を比較例１の一般的な寒天培養容器で培養した場合に、人工皮膚が容器から脱落したことを示しており、右側の２枚の写真は、人工皮膚を実施例１の疎水性に改質された寒天培養容器で培養した場合に、人工皮膚が容器から脱落することなく密接に結合されていることを示している。また、図６は、人工皮膚を実施例１の疎水性に改質された寒天培養容器で培養した場合に、真皮層のコラーゲンファイバーが培養容器の内側に配向されて進入した様子を撮影したものである。
【００４３】
このことから、本発明に係る人工皮膚培養容器は、人工皮膚培養の際に人工皮膚と密接に結合することにより、人工皮膚が培養される過程で発生する収縮による容器からの脱落を防止して、効果的に人工皮膚を培養することが分かる。
【図１】
2018512848.tif 000004
【図２】
2018512848.tif 000005
【図３】
2018512848.tif 000006
【図４】
2018512848.tif 000007
【図５】
2018512848.tif 000008
【図６】
2018512848.tif 000009
【国際調査報告】
2018512848.tif 000010
2018512848.tif 000011
2018512848.tif 000012
2018512848.tif 000013